(57)【要約】【課題】チューブを潰して送液するタイプの輸液ポンプで使用しても剥離が生じにくい医療用チューブを提供する。【解決手段】無水マレイン酸変性エチレン−酢酸ビニル共重合体から形成される中間層、前記中間層の外側に設けられ、軟質ポリ塩化ビニル系樹脂から形成される外層、および前記中間層の内側に設けられ、オレフィン系重合体から形成される内層を備える、医療用チューブである。【選択図】図１
2007236782.tif 000002
【特許請求の範囲】
【請求項１】
無水マレイン酸変性エチレン−酢酸ビニル共重合体から形成される中間層、
前記中間層の外側に設けられ、軟質ポリ塩化ビニル系樹脂から形成される外層、および
前記中間層の内側に設けられ、オレフィン系重合体から形成される内層、
を備える、医療用チューブ。
【請求項２】
チューブの総断面積に対する前記外層の断面積の比率が３５〜９２％であり、
チューブの総断面積に対する前記中間層の断面積の比率が５〜４５％であり、
チューブの総断面積に対する前記内層の断面積の比率が３〜２０％である、
請求項１に記載の医療用チューブ。
【請求項３】
前記軟質ポリ塩化ビニル系樹脂がトリメリット酸トリ−２−エチルヘキシルを含む、請求項１または２に記載の医療用チューブ。
【請求項４】
前記オレフィン系重合体がポリエチレンである、請求項１〜３のいずれか１項に記載の医療用チューブ。
【請求項５】
前記ポリエチレンが、低密度ポリエチレンまたは直鎖状低密度ポリエチレンである、請求項４に記載の医療用チューブ。
【発明の詳細な説明】
【技術分野】
【０００１】
本発明は、医療用チューブに関し、より詳細には耐剥離性に優れ、チューブを潰して薬液等を輸送する際に使用する医療用途に好適な医療用チューブに関する。
【背景技術】
【０００２】
透明性、機械的強度、柔軟性に優れるため、軟質ポリ塩化ビニル製の医療用チューブが多用されるが、ニトログリセリンやジアゼパムなどの薬剤を輸液すると、これらがチューブへ吸着されるという問題がある。また、軟質ポリ塩化ビニルの中にはＤＥＨＰ（ジエチルヘキシルフタレート）などの可塑剤を含有させて柔軟性を付与するものがあり、薬剤の可溶化剤として界面活性剤を含有する薬剤、例えば抗癌剤のペプシドやタキソール、脂肪乳剤、麻酔剤のプロポフォールなどを輸液する場合には、チューブから可塑剤が溶出され、可塑剤の生体への影響や経時的なチューブの硬化が問題となる。
【０００３】
これらの問題に対処するため、可塑剤を含まないエラストマーよりなるチューブ素材や、薬剤が吸着しにくいポリブタジエン製のチューブ素材が開発され使用されている。しかしこれらのチューブ素材は、軟質ポリ塩化ビニル製チューブと比較して耐キンク性に乏しく折れやすい。また、ポリエチレン等のポリオレフィン素材からなるチューブは、反発弾性が大きく操作性に劣る場合がある。
【０００４】
一方、ポリ塩化ビニルとポリオレフィン素材とを多層化することにより、上記の課題に対応することも検討されている。例えば、２以上の層から構成される多層チューブであって、外層として塩素化ポリエチレン層を有し、内層としてポリエチレン系樹脂層を含む多層チューブが開示されている（特許文献１参照）。この多層チューブは、チューブを折り曲げた時にキンクや曲りぐせが発生せず適度の柔軟性を有すること、滅菌しても形状、寸法等の変化がなく、及びチューブを径の異なるチューブや射出成形部品と溶剤接着等を可能とし、および透明性、柔軟性、耐キンク性、耐鉗子性、耐熱性に優れ、可塑剤の溶出がない多層チューブとして開発されたものである。
【０００５】
特許文献２には、外層に塩化ビニル樹脂を、内層に低密度ポリエチレン、接着層にエチレン−ビニル酢酸共重合体を使用した３層チューブが開示されている。内層に低密度ポリエチレンを使用するため、ニトログリセリンやインスリンなどの投与に適し、かつ溶剤接着が可能で、柔軟かつ可撓性に優れる、としている。また、特許文献３には、医療用多層チューブに求められる特性として構造層の離層抵抗を問題とし、多層チューブなどの接着層としてエチレン−アクリル酸エステル−無水マレイン酸の３元共重合体を用いる方法が開示されている。
【特許文献１】特開２００２−２８２３５６号公報
【特許文献２】米国特許第４，６２７，８４４号明細書
【特許文献３】特開平８−３００５７５号公報
【発明の開示】
【発明が解決しようとする課題】
【０００６】
従来の医療用多層チューブは、上記のように、内層にポリエチレン系樹脂を用いることなどによって薬剤の吸収が防止され、薬液の送液や延長チューブとしても使用できるようになり、特定の接着層の導入によって加熱滅菌後の剥離抵抗も向上している。
【０００７】
しかしながら、輸液用チューブの使用態様として、体外循環の際に血液を回路中に循環させるためにローラー式ポンプや薬液を体内に注入するための蠕動式ポンプでしごかれる場合がある。このようなポンプ用チューブとしては、柔軟性を必要とすると共に耐久性が要求される。この点、従来の多層チューブは、ローラー式ポンプや蠕動式ポンプにしごかれると層間での剥離が生じ、耐久性や安全性の点で問題となっていた。
【０００８】
そこで本発明は、チューブを潰して送液するタイプの輸液ポンプで使用しても剥離が生じにくい医療用チューブを提供することを目的とする。
【課題を解決するための手段】
【０００９】
本発明者らは、前記問題点を鑑み鋭意研究を積み重ねた結果、中間層に無水マレイン酸変性エチレン−酢酸ビニル共重合体を使用すると、内層および外層との接着性に優れ、輸液ポンプによる送液にも耐えうる耐剥離性が確保できることを見出し、本発明を完成するに至った。
【００１０】
すなわち、本発明は、無水マレイン酸変性エチレン−酢酸ビニル共重合体から形成される中間層、前記中間層の外側に設けられ、軟質ポリ塩化ビニル系樹脂から形成される外層、および前記中間層の内側に設けられ、オレフィン系重合体から形成される内層を備える、医療用チューブを提供する。
【発明の効果】
【００１１】
本発明によれば、チューブを潰して送液するタイプの輸液ポンプで使用しても剥離が生じにくい医療用チューブが提供されうる。
【発明を実施するための最良の形態】
【００１２】
本発明は、図１に示すように、無水マレイン酸変性エチレン−酢酸ビニル共重合体から形成される中間層２、前記中間層２の外側に設けられ、軟質ポリ塩化ビニル系樹脂から形成される外層３、および前記中間層２の内側に設けられ、オレフィン系重合体から形成される内層１を備える、医療用チューブである。以下、本発明を詳細に説明する。
【００１３】
本発明の医療用チューブにおいて、中間層２は無水マレイン酸変性エチレン−酢酸ビニル共重合体から形成される。本発明で用いられる無水マレイン酸変性エチレン−酢酸ビニル共重合体の原料となるエチレン−酢酸ビニル共重合体としては、全ての単量体を１００質量％として、好ましくは５０〜９５質量％のエチレンと５〜５０質量％の酢酸ビニルとを共重合させた共重合体、より好ましくは、６０〜８５質量％のエチレンと１５〜４０質量％の酢酸ビニルとを共重合させた共重合体が挙げられる。
【００１４】
上記のようなエチレン−酢酸ビニル共重合体は、無水マレイン酸により変性され、本発明に用いられる無水マレイン酸変性エチレン−酢酸ビニル共重合体となる。前記無水マレイン酸変性エチレン−酢酸ビニル共重合体の製造方法としては、例えばエチレン−酢酸ビニル共重合体を溶融させた後無水マレイン酸を添加して付加反応またはグラフト重合させる方法、エチレン−酢酸ビニル共重合体をトルエン、キシレンなどの溶媒に溶解させた後無水マレイン酸を添加して付加反応またはグラフト重合させる方法などが挙げられる。前記の製造方法は、通常、約４０〜３５０℃程度の温度で行われる。
【００１５】
無水マレイン酸をエチレン−酢酸ビニル共重合体に付加反応またはグラフト重合させる場合、通常、ラジカル開始剤の存在下で付加または重合を実施する。ラジカル開始剤の例としては、ジクミルパーオキサイド、ジ−t−ブチルパーオキサイド、ジ−t−ブチルパーオキシ−３，３，５−トリメサルシクロヘキサン、t−ブチルクミルパーオキサイド、ジ−ｔ−アミルパーオキサイド、ｔ−ブチルヒドロパーオキサイドなどの有機過酸化物が挙げられる。
【００１６】
エチレン−酢酸ビニル共重合体への無水マレイン酸の付加量またはグラフト量は、エチレン−酢酸ビニル共重合体１００質量％に対し、好ましくは０．０００１〜１５質量％、より好ましくは０．００１〜１０質量％である。
【００１７】
前記無水マレイン酸変性エチレン−酢酸ビニル共重合体の分子量について特に制限はないが、外層および内層との接着性、本発明の医療用チューブとした場合の柔軟性などを考慮すると、重量平均分子量が好ましくは１０，０００〜１００，０００であり、より好ましくは１０，０００〜５０，０００である。なお、前記重量平均分子量は、ＧＰＣ法により測定したポリスチレン換算の値を採用するものとする。
【００１８】
なお、前記無水マレイン酸変性エチレン−酢酸ビニル共重合体は、単独で用いてもまたは２種以上を混合して用いることもできる。また、外層および内層との接着力を向上させるために、前記無水マレイン酸変性エチレン−酢酸ビニル共重合体に対して、タッキファイヤーなどの助剤を添加してもよい。前記タッキファイヤーとしては例えば、ロジン系、ロジン誘導体系、テルペン樹脂系、テルペン誘導体系等の天然系タッキファイヤーや、石油樹脂系、スチレン樹脂系、クマロンインデン樹脂系、フェノール樹脂系、キシレン樹脂系等の合成系タッキファイヤー等が挙げられる。
【００１９】
本発明の医療用チューブにおいて、前記中間層の外側に設けられる外層は、軟質ポリ塩化ビニル系樹脂から形成される。軟質ポリ塩化ビニル系樹脂の初期弾性率は、好ましくは５〜２０ＭＰａである。外層として軟質ポリ塩化ビニル系樹脂を使用すると、透明性、柔軟性、機械的強度などが確保できるため好ましい。特に、輸液ポンプは、接続するチューブの圧力を検知し、一定の圧力範囲で送液を行っている。このため、柔軟性が高すぎると過度に圧力が高まり、検知機構に敏感に反応し過ぎて実際の使用が困難となり、硬すぎても検知機構に反応せずに安全性が低下する。この点、従来から輸液ポンプで使用された軟質ポリ塩化ビニル系樹脂を外層に使用することで、従来の基準をそのまま採用して輸液を行った場合でも、このような安全機構の検出感度をそのまま採用して輸液時の安全性を確保することができる。
【００２０】
本発明に用いられる軟質ポリ塩化ビニル系樹脂としては、ポリ塩化ビニルの他に、塩化ビニル−エチレン−酢酸ビニル共重合体、エチレン−酢酸ビニル共重合体変性ポリ塩化ビニル、アクリル変性ポリ塩化ビニル、ポリウレタン変性ポリ塩化ビニルなどが挙げられる。これらの中でも、本発明の医療用チューブの製造コスト低減や耐キンク性向上などの観点から、ポリ塩化ビニルが好ましい。
【００２１】
前記軟質ポリ塩化ビニル樹脂は、本発明の医療用チューブとしての性能を損なわない範囲の量で可塑剤を含むことができる。含まれうる可塑剤としては、特に限定されないが、好ましくはフタル酸ジメチル（ＤＭＰ）、フタル酸ジエチル（ＤＥＰ）、フタル酸ジブチル（ＤＢＰ）、フタル酸ジ−２−エチルヘキシル（ＤＯＰ）、フタル酸ジノルマルオクチル（ＤｎＯＰ）、フタル酸ジイソノニル（ＤＩＮＰ）、フタル酸ジノニル（ＤＮＰ）、フタル酸ジイソデシル（ＤＩＤＰ）などのフタル酸エステル類、トリメリット酸トリ−２−エチルヘキシル（ＴＯＴＭ）、トリメリット酸トリノルマルオクチル（ｎ−ＴＯＴＭ）、トリメリット酸トリイソデシルなどのトリメリット酸エステル類、アジピン酸ジイソブチル（ＤＩＢＡ）、アジピン酸ジオクチル（ＤＯＡ）、アジピン酸ジイソノニル（ＤＩＮＡ）、アジピン酸ジイソデシル（ＤＩＤＡ）などのアジピン酸エステル類、アゼライン酸ジオクチル（ＤＯＺ）、セバシン酸ジブチル（ＤＢＳ）、セバシン酸ジオクチル（ＤＯＳ）、アセチルクエン酸トリブチルなどの脂肪酸エステル類、エポキシ化大豆油などのエポキシ類、アジピン酸ポリエステルなどのポリエステル類、リン酸トリクレシルなどのリン酸エステル類、クエン酸エステル類などが挙げられる。これらの中でも、安全性の観点からＴＯＴＭがより好ましい。
【００２２】
これら可塑剤の配合量は、軟質ポリ塩化ビニル系樹脂１００質量％に対して４０〜１７０質量％が好ましく、６０〜１００質量％がより好ましい。この範囲であれば、輸液ポンプの圧力検知に適度に対応できる柔軟性が確保できる。なお、ポリ塩化ビニルは、透明性、耐滅菌性、機械強度等の材料の物性、価格、成形加工性、取り扱いやすさ等の点で他材料より優れ、特にそのしなやかさと機械的強度とを併せ持つ。したがって、輸液ポンプへの使用以外にも、輸液チューブ、延長チューブなどの用途にも使用できる。
【００２３】
前記軟質ポリ塩化ビニル系樹脂の分子量について特に制限はないが、可塑剤の吸収のしやすさ、本発明の医療用チューブの製造コスト低減などを考慮すると、重量平均分子量が４０，０００〜２００，０００であることが好ましい。なお、前記重量平均分子量は、ＧＰＣ法により測定したポリスチレン換算の値を採用するものとする。
【００２４】
本発明の医療用チューブにおいて、前記中間層の内側に設けられる内層は、オレフィン系重合体から形成される。オレフィン系重合体は薬液の吸着や収着が少ないため、特に薬液との接触率が高い内層にオレフィン系重合体を使用すると輸送液からの薬剤の吸着や収着と、外層の軟質ポリ塩化ビニル系樹脂からの可塑剤の溶出との双方を防止することができる。
【００２５】
本発明に用いられるオレフィン系重合体は、α−オレフィンの単独重合体、ランダム共重合体、ブロック共重合体およびこれらの混合物、またはα−オレフィンと他の不飽和単量体とのランダム共重合体、ブロック共重合体、グラフト共重合体、およびこれら重合体を酸化またはスルホン化したもの等を、単独でまたは２種以上組み合わせて使用することができる。具体的には、高密度ポリエチレン（ＨＤＰＥ）、低密度ポリエチレン（ＬＤＰＥ）、超低密度ポリエチレン（ＶＬＤＰＥ）、超超低密度ポリエチレン（ＵＬＤＰＥ）、直鎖状低密度ポリエチレン（ＬＬＤＰＥ）などのポリエチレン、エチレン−プロピレン共重合体、エチレン−非共役ジエン共重合体、エチレン−プロピレン−非共役ジエン共重合体、エチレン−ブテン共重合体、エチレン−ヘキセン共重合体、エチレン−オクテン共重合体、エチレン−ビニルアルコール共重合体、エチレン−メチル（メタ）アクリレート共重合体、エチレン−エチル（メタ）アクリレート共重合体などのエチレン系共重合体、ホモポリプロピレン、ランダムポリプロピレン、ブロックポリプロピレンなどのポリプロピレン系重合体、ポリシクロペンテン、ポリシクロヘキセンなどの環状オレフィンの重合体、ポリブテン、ポリイソブチレン、ポリメチルペンテン等が例示できる。これらの中でコスト、物性バランスの点から、ポリエチレン、エチレン系共重合体、ポリプロピレン系重合体、またはこれらの混合物が好ましく使用できる。これらの中でも、低密度ポリエチレン、超低密度ポリエチレン、直鎖状低密度ポリエチレン、ポリプロピレン系重合体がより好ましい。特に本発明の医療用チューブの輸液ポンプへの適合性、耐剥離性などを考慮すると、低密度ポリエチレンまたは直鎖状低密度ポリエチレンがさらに好ましい。
【００２６】
オレフィン系重合体の製造方法は、特に制限されるものではなく、従来公知の方法を適宜選択して採用することができる。例えば、チーグラー−ナッタ触媒やメタロセン触媒を用いた配位重合、ラジカル重合、アニオン重合などにより、オレフィン系重合体が製造されうる。
【００２７】
前記オレフィン系重合体の分子量について特に制限はないが、本発明の医療用チューブの成形性、強度、柔軟性などの観点から、重量平均分子量が１０，０００〜４００，０００であることが好ましい。なお、前記重量平均分子量は、ＧＰＣ法により測定したポリスチレン換算の値を採用するものとする。
【００２８】
前記オレフィン系重合体には、輸液の際の薬剤の吸収が起こらない範囲で、プロセスオイルなどを配合してもよい。本発明で使用されるプロセスオイルとしては特に限定されないが、通常、２５℃などの室温で液体または液状の材料が好適に用いられる。具体的には、鉱物油系、植物油系、動物系、合成系等のゴム用または樹脂用のプロセスオイルが挙げられる。鉱物油系としては、ナフテン系鉱油、流動パラフィンなどのパラフィン系鉱油等が、植物油系としては、ひまし油、綿実油、あまに油、なたね油、大豆油、パーム油、やし油、落花生油、木ろう、パインオイル、オリーブ油等が、動物系としてはスクワレン等が、合成系としてはポリブテン、低分子量ポリブタジエン等が例示できる。これらの中でも、相溶性と物性バランスの点から、流動パラフィンやスクワレンが好ましく用いられる。これらは所望の物性を得るために２種以上を適宜組み合わせて使用することも可能である。
【００２９】
本発明で使用するポリオレフィン樹脂には、上記ポリオレフィン樹脂１００質量％に対して好ましくは３０質量％以下、特に好ましくは２０質量％以下の範囲で他の樹脂を配合してもよい。配合し得る他の樹脂の例としては、スチレン系ブロック共重合体、ポリアクリル酸、ポリアクリル酸エステルなどが挙げられる。これらの他の樹脂の配合量が３０質量％を超えると、ポリアクリル酸やポリアクリル酸エステルが有する極性基によって、ニトログリセリン等の薬剤が吸着される場合があり、好ましくない。
【００３０】
本発明に用いられる、無水マレイン酸変性エチレン−酢酸ビニル共重合体、軟質ポリ塩化ビニル系樹脂、およびオレフィン系重合体は、本発明の医療用チューブとしたときの特性を損なわない範囲で、酸化防止剤、紫外線吸収剤、滑剤等の各種添加剤を含むことができる。具体的には、酸化防止剤、熱安定剤、光安定剤、紫外線吸収剤、中和剤、滑剤、防曇剤、スリップ剤、架橋剤、架橋助剤、染料、顔料、難燃剤、分散剤、帯電防止剤、ブロッキング防止剤などの各種添加剤、炭酸カルシウム、シリカ、タルク、マイカなどの無機フィラー類などを含むことができる。前記の各種添加剤または無機フィラーの添加量は、無水マレイン酸変性エチレン−酢酸ビニル共重合体、軟質ポリ塩化ビニル系樹脂、またはオレフィン系重合体を１００質量％としたとき、好ましくは０．００１〜５質量％、より好ましくは０．０１〜３質量％である。
【００３１】
本発明の医療用チューブは、チューブの総断面積に対する前記外層の断面積の比率が好ましくは３５〜９２％、より好ましくは５０〜８０％であり、チューブの総断面積に対する前記中間層の断面積の比率が好ましくは５〜４５％、より好ましくは１０〜３５％であり、チューブの総断面積に対する前記内層の断面積の比率が好ましくは３〜２０％、より好ましくは５〜１５％である。
【００３２】
前記外層の断面積の比率が３５％未満であると、チューブのポンプ適合性や耐キンク性が低下する場合があり、９２％を超えるとチューブの耐剥離性が低下する場合があるため好ましくない。
【００３３】
また、前記中間層の断面積の比率が５％未満であると、チューブの耐剥離性が低下する場合があり、４５％を超えるとチューブの弾性回復率（復元性）が低下する場合があり、本発明の医療用チューブが高コストとなる場合があるため好ましくない。
【００３４】
さらに、前記内層の断面積の比率が３％未満であると、チューブの外層に含まれている可塑剤に対する溶出抑制効果が低下する場合があり、２０％を超えるとチューブの弾性回復率（復元性）が低下する場合があるため好ましくない。
【００３５】
上記の各層の断面積の比率は、下記数式１〜３により算出する。
【００３６】
【数１】
2007236782.tif 000003
【００３７】
本発明の医療用チューブは、押出成形、射出成形、ブロー成形、回転成形など、公知の成形方法に従って成形することができる。医療用チューブの内径、外径、長さなどに制限はなく、用途に応じて適宜選択すればよい。なお、一般的な医療用チューブの外径は１〜１０ｍｍであり、内径は０．５〜７ｍｍである。
【００３８】
また、本発明の医療用チューブは、引張強度が好ましくは５ＭＰａ以上、より好ましくは７ＭＰａ以上、初期弾性率が好ましくは３〜２０ＭＰａ、より好ましくは４〜１５ＭＰａである。引張強度が５ＭＰａ未満であると、輸液時の圧力によって破裂する場合がある。一方、初期弾性率が３ＭＰａ未満であると、チューブが柔らかすぎて、輸液ポンプに使用したとき過度に圧力が高まり、輸液ポンプの検知機構に敏感に反応し過ぎて実際の使用が困難となる場合があり、２０ＭＰａを超えるとチューブが硬くなり、市販の輸液ポンプの圧力センサーに適合しなくなる場合がある。上記範囲は、従来の塩化ビニル系樹脂製チューブが保持する性能であり、多層チューブとした場合にも上記特性を維持することで、従来の塩化ビニル系樹脂製チューブの用途のいずれにも好ましく使用することができる。
【００３９】
加えて、本発明の医療用チューブは、チューブ内を移動する液体や気泡が確認できるように実質的に透明であることが好ましい。ここで、「実質的に透明」という語句は、チューブ内の液体、または液体に混入する気泡が視認できるレベルの透明性であることを意味する。具体的には、ＪＩＳ規格  Ｋ７１０５  「プラスチックの光学的特性試験方法」により測定したチューブの全光線透過率が、好ましくは７５〜１００％、より好ましくは８０〜１００％である。
【００４０】
本発明の医療用チューブは、従来の塩化ビニル製チューブの用途に加えて、薬剤投与用のカテーテルチューブ、輸液チューブ、特に輸液ポンプ用チューブ、延長チューブ、血液回路チューブ、翼付静脈針用チューブなどに好適に使用することができる。
【実施例】
【００４１】
次に実施例を挙げて本発明を具体的に説明するが、これらの実施例は何ら本発明を限定するものではない。
【００４２】
（実施例１）
内層にポリエチレン樹脂、外層に可塑剤としてトリメリット酸トリ−２−エチルヘキシル（ＴＯＴＭ）を７３質量％含有するポリ塩化ビニル、中間層に無水マレイン酸変性エチレン−酢酸ビニル共重合体を使用し、三層押し出し機を用いて内層の厚みが１００μｍ、中間層の厚みが１５０μｍ、外層の厚みが４００μｍ、内径２．１０ｍｍ、外径３．４０ｍｍの多層チューブを作製した。
【００４３】
(比較例１〜６)
中間層として、下記表１に示す樹脂を使用し、外層、中間層、および内層の厚みを下記表１のようにした以外は、実施例１と同様にして多層チューブを作製した。
【００４４】
（評価）
輸液ポンプ（テルモ株式会社製、ＴＥ−１１２）に、水を満たした実施例１および比較例１〜６のチューブを設置し、流量２５ｍｌ／ｍｉｎおよび３００ｍｌ／ｍｉｎにて連続動作を行い、２４時間経過後のチューブの状態を目視にて確認した。評価は、○：層間剥離がない、×：層間剥離が有る、とした。結果を表１に示す。
【００４５】
【表１】
2007236782.tif 000004
【００４６】
(結果)
本発明の医療用チューブは、輸液ポンプの流量の大小にかかわらず、２４時間の輸液ポンプによる連続使用によっても剥離が起こらず、極めて耐剥離性に優れることが判明した
【産業上の利用可能性】
【００４７】
本発明の医療用チューブは、耐剥離性に優れるため、輸液ポンプによる送液に好適に使用できる。
【図面の簡単な説明】
【００４８】
【図１】本発明の医療用チューブの断面図である。
【符号の説明】
【００４９】
１    内層、
２    中間層、
３    外層。
【図１】
2007236782.tif 000005